(57)【特許請求の範囲】
【請求項１】
炭化水素油と、エステル油、高級アルコール、多価アルコール、有機リン酸エステル、有機アミン、金属石鹸、オルガノポリシロキサン樹脂、ノニオン界面活性剤、カチオン界面活性剤及びアニオン界面活性剤から選ばれる少なくとも１種とを含む弾性繊維用処理剤であって、
前記炭化水素油の３７．８℃におけるセイボルトユニバーサル粘度が１８０秒以上１０００秒以下であり、
処理剤に対する前記炭化水素油の重量割合が５０重量％以上であり、
融点が２５℃以上の脂肪族エステル化合物および分子内に２つのウレタン結合をもつ融点が２５℃以上のウレタン化合物を０．０１重量％以上含有せず、
処理剤の７５０ｎｍにおける光透過率（２５℃）が９５％以上である、
弾性繊維用処理剤。
【請求項２】
炭化水素油と、エステル油、高級アルコール、多価アルコール、有機リン酸エステル、有機アミン、金属石鹸、オルガノポリシロキサン樹脂、ノニオン界面活性剤、カチオン界面活性剤及びアニオン界面活性剤から選ばれる少なくとも１種とを含む弾性繊維用処理剤であって、
前記炭化水素油が、ガスクロマトグラフィー分析において、トリアコンタンの保持時間以上の保持時間を有する成分の面積割合が２０％以上であり、
処理剤に対する炭化水素油の重量割合が５０重量％以上であり、
融点が２５℃以上の脂肪族エステル化合物および分子内に２つのウレタン結合をもつ融点が２５℃以上のウレタン化合物を０．０１重量％以上含有せず、
処理剤の７５０ｎｍにおける光透過率（２５℃）が９５％以上である、弾性繊維用処理剤。
【請求項３】
シリコーンオイルをさらに含み、処理剤に対する前記シリコーンオイルの重量割合が５０重量％未満である、請求項１又は２に記載の弾性繊維用処理剤。
【請求項４】
請求項１〜３のいずれかに記載の弾性繊維用処理剤を弾性繊維本体に対して付与してなる、弾性繊維。
【請求項５】
請求項１〜３のいずれかに記載の弾性繊維用処理剤を弾性繊維本体に対して付与する工程を含む、弾性繊維の製造方法。
【発明の詳細な説明】
【技術分野】
【０００１】
本発明は弾性繊維用処理剤及び該処理剤が付与された弾性繊維に関する。
【背景技術】
【０００２】
弾性繊維は、伸縮性に富んだ性質を有しているために、製糸工程、後加工工程において、ガイド等の摩擦体との接触時に発生する繊維／金属間摩擦が大きく、糸切れが発生する場合がある。また、弾性繊維はその製糸工程において通常、チーズ形状に巻き取られ、捲糸体（以下、チーズということもある）となるが、繊維が粘弾性を有するため膠着し易く、特に捲糸体の内層部においては、巻き取り時にかかる圧力により膠着が経時的に進行する。
そのため、弾性繊維には、シリコーン油、鉱物油及びエステル油等の平滑剤をベース成分とした弾性繊維用処理剤が用いられている。中でもシリコーン油は特に平滑性及び繊維膠着防止性に優れるため、弾性繊維用処理剤のベース成分として多用されている。（特許文献１及び２）
【０００３】
しかしながらこのシリコーン油をベース成分とする弾性繊維用処理剤は、平滑性及び繊維膠着防止性に優れる反面、処理剤を付与した糸表面のベトツキにより、綿糸などによるカバリング工程において、発生した風綿が走行糸条に吸着して加工糸の品位が低下したり、糸切れが生じたりするケースがある。
一方、鉱物油をベース成分する弾性繊維用処理剤は、上記ベトツキの問題は少ないが、一般的に前述の平滑性及び繊維膠着防止性がシリコーン油をベース成分する弾性繊維用処理剤に比較して劣る場合が多く、加工工程でのチーズからの糸の解舒性不足や平滑性不足による糸切れが生じるケースがある。
低粘度のジメチルシリコーンと低粘度の鉱物油を併用して、風綿吸着量の低下と平滑性を両立した油剤が記載されているが（特許文献３）、低粘度のベース成分では揮発や繊維中への内部浸透により繊維表面での効果が出にくい場合がある。
【先行技術文献】
【特許文献】
【０００４】
【特許文献１】特開昭５７−１２８２７６
【特許文献２】特開昭５８−１０４２８３
【特許文献３】特開２００２−３４８７８３
【発明の概要】
【発明が解決しようとする課題】
【０００５】
本願発明の目的は、風綿吸着によるトラブルの発生が少ないと同時に解舒性及び平滑性に優れる、弾性繊維用処理剤と弾性繊維の製造方法とを提供することにある。
【課題を解決するための手段】
【０００６】
本発明者らはかかる従来の技術背景に鑑み、炭化水素油をベースとする弾性繊維用処理剤に関し鋭意検討した結果、特定範囲の粘度を示す炭化水素油を使用することにより、上記課題を解決することを見出し、本発明に到達した。
すなわち本発明は、炭化水素油と、エステル油、高級アルコール、多価アルコール、有機リン酸エステル、有機アミン、金属石鹸、オルガノポリシロキサン樹脂、ノニオン界面活性剤、カチオン界面活性剤及びアニオン界面活性剤から選ばれる少なくとも１種とを含む弾性繊維用処理剤であって、前記炭化水素油の３７．８℃におけるセイボルトユニバーサル粘度が１８０秒以上１０００秒以下であり、処理剤に対する前記炭化水素油の重量割合が５０重量％以上であり、融点が２５℃以上の脂肪族エステル化合物および分子内に２つのウレタン結合をもつ融点が２５℃以上のウレタン化合物を０．０１重量％以上含有せず、処理剤の７５０ｎｍにおける光透過率（２５℃）が９５％以上である、弾性繊維用処理剤である。
【０００７】
すなわち本発明は、炭化水素油と、エステル油、高級アルコール、多価アルコール、有機リン酸エステル、有機アミン、金属石鹸、オルガノポリシロキサン樹脂、ノニオン界面活性剤、カチオン界面活性剤及びアニオン界面活性剤から選ばれる少なくとも１種とを含む弾性繊維用処理剤であって、前記炭化水素油が、ガスクロマトグラフィー分析において、トリアコンタンの保持時間以上の保持時間を有する成分の面積割合が２０％以上であり、
処理剤に対する炭化水素油の重量割合が５０重量％以上であり、融点が２５℃以上の脂肪族エステル化合物および分子内に２つのウレタン結合をもつ融点が２５℃以上のウレタン化合物を０．０１重量％以上含有せず、処理剤の７５０ｎｍにおける光透過率（２５℃）が９５％以上である、弾性繊維用処理剤である。
【０００８】
シリコーンオイルをさらに含み、処理剤に対する前記シリコーンオイルの重量割合が５０重量％未満であると好ましい。
【０００９】
本発明の弾性繊維は、上記の弾性繊維用処理剤を弾性繊維本体に対して付与してなる、弾性繊維である。
本発明の弾性繊維の製造方法は、上記弾性繊維用処理剤を弾性繊維本体に対して付与する工程を含む、弾性繊維の製造方法である。
【発明の効果】
【００１０】
本発明の弾性繊維用処理剤は、風綿吸着によるトラブルの発生が少ないと同時に解舒性及び平滑性に優れるため、本発明の弾性繊維用処理剤で処理した弾性繊維は後加工性及び糸品質が優れる。
【図面の簡単な説明】
【００１１】
【図１】解舒性の評価方法を説明する模式図。
【図２】編成張力の測定方法を説明する模式図。
【図３】風綿吸着の測定方法を説明する模式図。
【図４】炭化水素油の高沸点成分の面積を示す図。
【発明を実施するための形態】
【００１２】
本発明の弾性繊維用処理剤は、炭化水素油を必須に含有する。以下に詳細に説明する。
【００１３】
〔炭化水素油〕
炭化水素油は、本発明の処理剤の必須成分である。本発明の処理剤は、特定の粘度又はガスクロマトグラフィー分析において一定の範囲を示す炭化水素油を含有することで、優れた解舒性および平滑性を発揮できることに特徴がある。
特定の粘度又はガスクロマトグラフィー分析において一定の範囲を示す炭化水素油を含有することで、優れた解舒性および平滑性を発揮できる理由は定かではないが、特定の粘度を有することで又はガスクロマトグラフィー分析において一定の範囲を示すことで、弾性繊維への付与後、経時または加工時の延伸時に、繊維の内部に浸透することなく、弾性繊維の最表層に強固な平滑油膜を形成し、解舒性および平滑性に優れた効果を発揮するものと考えている。
【００１４】
炭化水素油の３７．８℃におけるセイボルトユニバーサル粘度は、１８０秒〜１０００秒であり、１８５秒〜９００秒が好ましく、１９０秒〜８９０秒がより好ましく、１９５秒〜８８０秒がさらに好ましく、２００秒〜８５０秒が最も好ましい。炭化水素油の粘度が１８０秒未満であると、本願発明の解舒性および平滑性の効果が得られない。一方、粘度が１０００秒以上となると、処理剤の他の成分との相溶性が悪くなるため平滑性が低下したり、弱い粘着性が出てくるために風綿吸着抑制効果が低下したりしてしまう。また、処理剤全体の粘度が上昇し過ぎたりして付着性が悪くなるので好ましくない場合がある。
処理剤全体に対する炭化水素油の重量割合は、５０重量％以上であり、６０重量％以上が好ましく、６５重量％がより好ましく、７０重量％以上がさらに好ましく、７５重量％以上が最も好ましい。炭化水素油の重量割合が５０重量％未満では本願発明の解舒性および平滑性と風綿吸着抑制作用を両立した効果が得られない。一方、処理剤全体に対する炭化水素油の重量割合の上限については特に制限はないが、９５重量％を上回ると、処理剤全体の粘度が上昇し過ぎたりして好ましくないことがある。
【００１５】
炭化水素油は、ガスクロマトグラフィー分析において、トリアコンタンの保持時間以上の保持時間を有する成分（以後、高沸点成分ということがある。）の炭化水素油に占める面積割合は２０重量％以上であり、２５重量％以上が好ましく、３０重量％以上がより好ましく、３５重量％がさらに好ましく、４０重量％が特に好ましい。
高沸点成分の炭化水素油に占める面積割合が２０重量％未満であると、本願発明の解舒性および平滑性の効果が得られない。一方、高沸点成分の炭化水素油に占める面積割合の上限については特に制限はないが、９９重量％を上回ると、処理剤全体の粘度が上昇し過ぎたりして好ましくない場合がある。
なお、ガスクロマトグラフィーの条件については実施例に記載する。
【００１６】
炭化水素油としては、特に限定はないが、軽質イソパラフィン、合成スクワラン、植物性スクワラン、スクワラン、セレシン、パラフィン、ワセリン、マシン油、スピンドル油、ナフテン油、流動パラフィン、流動イソパラフィン、ポリアルファオレフィン、ポリイソブチレン、ポリブテン等が挙げられ、１種又は２種以上を使用してもよい。炭化水素油としては、臭気の発生が低いという理由から、流動パラフィンが好ましい。
【００１７】
炭化水素油のアニリン点は６０〜１８０℃が好ましく、７０〜１８０℃がより好ましく、８０〜１７５℃がさらに好ましく、９０〜１７０℃が最も好ましい。６０℃未満では繊維中への内部浸透が大きくなり、１８０℃超では処理剤の他成分との相溶性が低下し、平滑性と風綿吸着抑制作用の不足や、処理剤の安定性が低下することがある。
【００１８】
炭化水素油は、市販品より入手することが可能である。例えば、カネダ株式会社、三光化学工業株式会社、株式会社ＭＯＲＥＳＣＯ、出光興産株式会社、エクソンモービル社、コスモ石油株式会社、ＳＯＮＮＥＢＯＲＮ，  ＬＬＣ、ＪＸ日鉱日石エネルギー株式会社、Ｎｙｎａｓ  ＡＢ等から入手することができる。
【００１９】
炭化水素油の炭化水素としては、脂肪族炭化水素及び／又は芳香族炭化水素が挙げられる。
なお、芳香族炭素の含有量は、ＡＳＴＭ  Ｄ  ３２３８−８５（Ｓｔａｎｄａｒｄ  Ｐｒａｃｔｉｃｅ  ｆｏｒ  Ｃａｌｃｕｌａｔｉｏｎ  ｏｆ  Ｐｅｒｍａｎｅｎｔ  Ｓｈｅａｒ  Ｓｔａｂｉｌｉｔｙ  Ｉｎｄｅｘ）に準拠した方法（ｎ−ｄ−Ｍ環分析）により求められる。
【００２０】
〔シリコーンオイル〕
本発明記載の炭化水素油を含有した弾性繊維用処理剤は、従来技術の弾性繊維用処理剤に比較して、風綿吸着抑制性と優れた解舒性、平滑性を両立することができるが、より優れた解舒性及び平滑性を発揮し、弾性繊維の後加工性と糸品質を向上できるという観点で、シリコーンオイルをさらに含有することが好ましい。
シリコーンオイルとしては、特に限定はないが、ジメチルシリコーンオイル、メチルフェニルシリコーンオイル、メチルアルキルシリコーンオイル、メチルハイドロジェンシリコーンオイル、アルキル変性シリコーン、エステル変性シリコーン、ポリエーテル変性シリコーン、アミノ変性シリコーン、アミド変性シリコーン、イミド変性シリコーン、カルビノール変性シリコーン、エポキシ変性シリコーン、カルボキシ変性シリコーン、カルボキシアミド変性シリコーン、メルカプト変性シリコーン、メタクリル変性シリコーン、フェノール変性シリコーン、フッ素変性シリコーン、及び上記変性シリコーンの変性シロキサン単位の２種以上を併用して製造される変性シリコーン（例えば、アミノ・ポリエーテル変性シリコーン等）等が挙げることができ、１種又は２種以上を使用してもよい。また、原料由来の未反応シラノール基や未反応のハロゲン基、重合触媒、環状シロキサン等を含んでいてもよい。シリコーンオイルの２５℃における粘度は、２〜１００００ｍｍ２／ｓが好ましく、５〜５０００ｍｍ２／ｓがより好ましく、５〜１０００ｍｍ２／ｓがさらに好ましい。該粘度が２ｍｍ２／ｓ未満であるとシリコーンオイルが揮発する場合があり、１００００ｍｍ２／ｓを超えると、処理剤に配合される他成分の溶解性が悪くなることがある。
シリコーンオイルのシロキサン結合（ＳｉＯＲａＲｂ：Ｒａ及びＲｂは、それぞれ独立して、有機基を示す）の平均結合量は、３〜９００が好ましく、５〜５００がより好ましく、７〜２００がさらに好ましい。Ｒａ、Ｒｂの有機基は、炭素数１〜２４の炭化水素基であり、メチル基、エチル基、プロピル基、イソプロピル基、ブチル基、イソブチル基、ペンチル基、イソペンチル基、ヘキシル基、シクロプロピル基、シクロヘキシル基、フェニル基、ベンジル基等を挙げることができ、特に、メチル基、フェニル基が好ましい。
【００２１】
変性シリコーンとは、一般には、ジメチルシリコーン（ポリジメチルシロキサン）等のポリシロキサンの両末端、片末端、側鎖、側鎖両末端の少なくとも１ヶ所において、反応性（官能）基または非反応性（官能）基が少なくとも１つ結合した構造を有するものをいう。
【００２２】
上記変性シリコーンとしては、より詳細には、長鎖アルキル基（炭素数６以上のアルキル基や２−フェニルプロピル基等）を有する変性シリコーン等のアルキル変性シリコーン；エステル結合を有する変性シリコーンであるエステル変性シリコーン；ポリオキシアルキレン基（たとえば、ポリオキシエチレン基、ポリオキシプロピレン基、ポリオキシエチレンオキシプロピレン基等）を有する変性シリコーンであるポリエーテル変性シリコーン等；アミノプロピル基やＮ−（２−アミノエチル）アミノプロピル基等を有する変性シリコーンである、アミノ変性シリコーン；アミド結合を有する変性シリコーンであるアミド変性シリコーン；イミド結合を有する変性シリコーンであるイミド変性シリコーン；アルコール性水酸基を有する変性シリコーンであるカルビノール変性シリコーン；グリシジル基または脂環式エポキシ基等のエポキシ基を有する変性シリコーンであるエポキシ変性シリコーン；カルボキシル基を有する変性シリコーンであるカルボキシ変性シリコーン；カルボキシアミド基を有する変性シリコーンであるカルボキシアミド変性シリコーン；メルカプト基を有する変性シリコーンであるメルカプト変性シリコーン等；メタクリル基を有するメタクリル変性シリコーン等；フェノール基を有するフェノール変性シリコーン等；フッ素基を有するフッ素変性シリコーン等；上記変性シリコーンの変性シロキサン単位の２種以上を併用して製造される変性シリコーン等；（例えば、アミノ・ポリエーテル変性シリコーン等）を挙げることができる。
【００２３】
上記シリコーンオイルの処理剤全体に対する重量割合としては、５０重量％未満が好ましく、４５重量％以下がより好ましく、４０重量％以下がさらに好ましく、３５重量％以下が特に好ましく、３０重量％以下が最も好ましい。一方下限値については特に制限がないが、０．０１％未満では糸物性に対する効果が見られない事がある。５０重量％以上であると、解舒性や平滑性の観点では有利に働くが、カバリング工程における風綿吸着が多くなる場合がある。
【００２４】
（その他成分）
本発明の弾性繊維用処理剤は、平滑性、解舒性、制電性、の性能向上、チーズの巻き形状の改善という観点から、上記で説明した各成分以外に、エステル油、高級アルコール、多価アルコール、有機リン酸エステル、有機アミン、金属石鹸、オルガノポリシロキサン樹脂、ノニオン界面活性剤、カチオン界面活性剤、アニオン界面活性剤から選ばれる少なくとも１種のその他成分をさらに含有してもよい。その他成分は、１種または２種以上を使用してもよい。
【００２５】
上記エステル油としては、１価アルコールと１価カルボン酸とのエステル、１価アルコールと多価カルボン酸とのエステル、又は多価アルコールと１価カルボン酸とのエステルであれば特に限定はなく、１種又は２種以上を使用してもよい。１価アルコールとしては、後述の１価の脂肪族アルコール、芳香族アルコール、脂環式アルコール、フェノール類等を使用できる。これらの中でも、一価の脂肪族アルコール、芳香族アルコールが好ましい。
【００２６】
１価の脂肪族アルコールとしては、特に限定はないが、例えば、オクタノール、２−エチルヘキサノール、１−ノナノール、１−デカノール、ウンデシルアルコール、ラウリルアルコール、トリデシルアルコール、イソトリデシルアルコール、ミリスチルアルコール、ペンタデシルアルコール、１−ヘキサデカノール、パルミトレイルアルコール、１−ヘプタデカノール、ステアリルアルコール、オレイルアルコール、イソステアリルアルコール、ノナデシルアルコール、１−エイコサノール、ベヘニルアルコール、１−テトラコサノール、エルシルアルコール、リグノセリルアルコール等が挙げられる。上記１価の脂肪族アルコールが分岐を有する場合には、分岐数、分岐鎖長、分岐の位置に特に限定はない。
芳香族アルコールとしては、フェノール、ベンジルアルコール等が挙げられる。
脂環式アルコールとしては、シクロオクタノール、シクロドデカノール、シクロヘキサノール、シクロヘプタノール、シクロペンタノール、メントール等が挙げられる。
【００２７】
多価アルコールとしては、特に限定はないが、例えば、エチレングリコール、ジエチレングリコール、ポリエチレングリコール、プロピレングリコール、ジプロピレングリコール、ポリプロピレングリコール、１，３−プロパンジオール、１，４−ブタンジオール、ネオペンチルグリコール、１，５−ペンタンジオール、３−メチル−１，５−ペンタンジオール、１，６−ヘキサンジオール、１，９−ノナンジオール、２−メチル−１，８−オクタンジオール、シクロヘキサンジオール、グリセリン、ジグリセリン、トリグリセリン、テトラグリセリン、ヘキサグリセリン、デカグリセリン、ポリグリセリン、ソルビトール、トリメチロールプロパン、ペンタエリスリトール等が挙げられる。
【００２８】
１価カルボン酸としては、同じく後述の１価の脂肪族カルボン酸、芳香族カルボン酸、ヒドロキシカルボン酸等を使用できる。これらの中でも、１価の脂肪族カルボン酸、芳香族カルボン酸が好ましい。
【００２９】
上記１価カルボン酸としては、特に限定はないが、例えば、吉草酸、カプロン酸、エナント酸、カプリル酸、２−エチルヘキシル酸、カプリン酸、ラウリン酸、ミリスチン酸、ペンタデシル酸、パルミチン酸、パルミトレイン酸、マルガリン酸、ステアリン酸、オレイン酸、イソステアリン酸、バクセン酸、リノール酸、リノレン酸、アラキジン酸、ベヘン酸、リグノセリン酸、セチロン酸、安息香酸等が挙げられる。
【００３０】
多価カルボン酸としては、特に限定はないが、例えば、シュウ酸、マロン酸、コハク酸、グルタル酸、アジピン酸、フマル酸、フタル酸、トリメリット酸、ピロメリット酸、クエン酸、イソクエン酸等が挙げられる。
【００３１】
エステル油の具体例としては、特に限定はないが、例えば、吉草酸ヘプチル、カプロン酸ヘプチル、カプロン酸オクチル、カプリル酸セチル、ラウリン酸イソオクチル、ミリスチン酸イソプロピル、パルミチン酸イソプロピル、パルミチン酸イソステアリル、ステアリン酸ブチル、ステアリン酸オクチル、ラウリン酸オレイル、ステアリン酸イソトリデシル、ステアリン酸オクチル、ステアリン酸イソオクチル、ステアリン酸トリデシル、ステアリン酸イソブチル、オレイン酸メチル、オレイン酸イソブチル、オレイン酸ヘプチル、オレイン酸オレイル、ジラウリン酸ポリエチレングリコール、ジミリスチル酸ポリエチレングリコール、ジオレイン酸ポリエチレングリコール、ジステアリン酸ポリエチレングリコール、ジラウリン酸ポリプロピレングリコール、ジミリスチン酸ポリプロピレングリコール、ジオレイン酸ポリプロピレングリコール、ジステアリン酸ポリプロピレングリコール、シュウ酸ジセチル、マロン酸ジイソオクチル、コハク酸ジラウリル、アジピン酸ジイソデシル、アジピン酸イソノニル、アジピン酸ジオクチル、フマル酸ジイソオクチル、フタル酸ジイソオクチル、フタル酸ジオクチル、フタル酸ジノニル、フタル酸ジイソデシル、フタル酸ジウンデシル、トリメリット酸トリイソオクチル、トリメリット酸トリイソブチル、トリメリット酸トリイソデシル、トリメリット酸トリイソステアリル、グリセリントリイソオクチル、グリセリントリラウリル、グリセリントリミリスチル、グリセリントリオレイル、グリセリントリステアリル、ソルビタンモノラウレート、ソルビタンモノパルミテート、ソルビタンモノステアレート、ソルビタンモノオレエート、ソルビタントリオレエート、ソルビタントリステアレート、ソルビタンセスキオレエート、ソルビタントリラウレート、ソルビタントリステアレート、ソルビタントリパルミテート等が挙げられる。
【００３２】
上記高級アルコールとしては、特に限定されないが、炭素数６〜３０の直鎖及び／又は分岐鎖のアルコールが挙げられ、具体例として、ヘキサノール、ヘプタノール、オクタノール、ノナオール、デカノール、ウンデカノール、ドデカノール、トリデカノール、テトラデカノール、ペンタデカノール、ヘキサデカノール、ヘプタデカノール、オクタデカノール、ノナデカノール、エイコサノール、ヘネイコサノール、ドコサノール、トリコサノール、テトラコサノール、ペンタコサノール、ヘキサコサノール、ヘプタコサノール、オクタコサノール、ノナコサノール、およびトリアコサノール等の直鎖アルコール；２−エチルヘキサノール、２−プロピルヘプタノール、２−ブチルオクタノール、１−メチルヘプタデカノール、２−ヘキシルオクタノール、１−ヘキシルヘプタノール、イソデカノール、イソトリデカノール、３，５，５−トリメチルヘキサノール等の分岐アルカノール；ヘキセノール、ヘプテノール、オクテノール、ノネノール、デセノール、ウンデセノール、ドデセノール、トリデセノール、テトラデセノール、ペンタデセノール、ヘキサデセノール、ペンタデセノール、ヘキサデセノール、ヘプタデセノール、オクタデセノール、ノナデセノール、エイセノール、ドコセノール、テトラコセノール、ペンタコセノール、ヘキサコセノール、ヘプタコセノール、オクタコセノール、ノナコセノールおよびトリアコンセノール等の直鎖アルケノール；イソヘキセノール、２−エチルヘキセノール、イソトリデセノール、１−メチルヘプタデセノール、１−ヘキシルヘプテノール、イソトリデセノール、およびイソオクタデセノール等の分岐アルケノール等が挙げられる。
【００３３】
上記多価アルコールとしては、具体例として、グリセリン、ジグリセリン、ソルビタン、エリスリトール、ペンタエリスリトール、トリメチロールプロパン、ソルビトール、ジトリメチロールプロパンが挙げられる。
【００３４】
上記有機リン酸エステルとしては、分子中に炭化水素基もしくはオキシアルキレン基を少なくとも一つ以上含むものであれば特に限定はされないが、例えばヘキシルリン酸エステル、オクチルリン酸エステル、デシルリン酸エステル、ドデシルリン酸エステル、テトラデシルリン酸エステル、ヘキサデシルリン酸エステル、オクタデシルリン酸エステル、ベヘニルリン酸エステル、トリオクタコサニルリン酸エステル、オクタデセニルリン酸エステル、２−エチルヘキシルリン酸エステル、イソへプチルリン酸エステル、イソオクチルリン酸エステル、イソノニルリン酸エステル、イソデシルリン酸エステル、イソウンデシルリン酸エステル、イソドデシルリン酸エステル、イソトリデシルリン酸エステル、イソテトラデシルリン酸エステル、イソヘキサデシルリン酸エステル、イソオクタデシルリン酸エステル、ｔ−ブチルリン酸エステル、ベンジルリン酸エステル、オクチルフェニルリン酸エステル、シクロヘキシルリン酸エステル、ポリオキシエチレン５モル付加ヘキサデシルエーテルリン酸エステル、ポリオキシエチレン１５モル付加ヘキサデシルエーテルリン酸エステル、ポリオキシエチレン７モル付加ポリオキシプロピレン３．５モル付加セカンダリーアルキルエーテルリン酸エステル、ポリオキシエチレン２モルポリオキシプロピレン５モル付加ドデシルリン酸エステル、ポリオキシエチレン３モル付加セカンダリーアルキルエーテルリン酸エステル、ポリオキシエチレン２モル付加ドデシルエーテルリン酸エステル、ポリオキシエチレン４モル付加フェノールリン酸エステル等が挙げられる。
【００３５】
有機アミンとしては、特に限定はされないが例えば下記化学式（１）で示される物が挙げられる。
【化１】
0006713273.tif 000002
（式１中、Ｒ２、Ｒ３はそれぞれ独立に、水素原子、炭素数１〜１８のアルキル基、炭素数２〜１８のアルケニル基、炭素数１〜１８のアルカノール基又は（Ａ２Ｏ）ｂＨを表す。Ａ２Ｏは炭素数２〜４のオキシアルキレン基である。ｂは１〜３０の数である。Ｒ４は、炭素数１〜１８のアルキル基、炭素数２〜１８のアルケニル基、炭素数１〜１８のアルカノール基又は（Ａ３Ｏ）ｃＨを表す。Ａ３Ｏは炭素数２〜４のオキシアルキレン基である。ｃは１〜３０の数である。）
具体的には、ラウリルアミン、ミリスチルアミン、セチルアミン、ステアリルアミン、オレイルアミン、ジエチルアミン、ジオクチルアミン、ジステアリルアミン、メチルステアリルアミン、ポリオキシプロピレン付加ラウリルアミン、ポリオキシエチレン付加ラウリルアミン、ポリオキシエチレン付加ステアリルアミン、ポリオキシエチレン付加オレイルアミン、モノエタノールアミン、ジエチルエタノールアミン、ジブチルエタノールアミン、トリエタノールアミン、ラウリルエタノールアミン、トリオクチルアミン、ジメチルラウリルアミン、ジメチルミリスチルアミン、ジメチルステアリルアミン等が挙げられる。
【００３６】
上記金属石鹸としては、炭素数８〜２２の脂肪酸の１価、２価又は３価の金属塩を挙げることができる。金属石鹸としては、例えば、ラウリン酸カルシウム、パルミチン酸カルシウム、ミリスチン酸バリウム、ミリスチン酸マグネシウム、パルミチン酸マグネシウム、ラウリン酸マグネシウム、ステアリン酸マグネシウム、２−エチルヘキシル酸マグネシウム、ベヘニン酸亜鉛、トリベヘニン酸アルミニウム、ステアリン酸カルシウム、２−エチルヘキシル酸カルシウム、ステアリン酸アルミニウム、パルミチン酸アルミニウム、ステアリン酸バリウム、カプリン酸亜鉛、ステアリン酸亜鉛等を挙げることができる。これらの金属石鹸は、１種又は２種以上を使用してもよい。
【００３７】
上記オルガノポリシロキサン樹脂（以下、単にシリコーンレジンという）とは、３次元架橋構造を有するシリコーンを意味する。シリコーンレジンは、一般に、１官能性構成単位（Ｍ）、２官能性構成単位（Ｄ）、３官能性構成単位（Ｔ）および４官能性構成単位（Ｑ）から選ばれた少なくとも１種の構成単位からなっている。
【００３８】
上記シリコーンレジンとしては、特に限定されないが、例えば、ＭＱシリコーンレジン、ＭＱＴシリコーンレジン、Ｔシリコーンレジン、ＤＴシリコーンレジン等のシリコーンレジン等を挙げることができる。
【００３９】
上記ＭＱシリコーンレジンとしては、たとえば、１官能性構成単位であるＲｃＲｄＲｅＳｉＯ１／２（但し、Ｒｃ、ＲｄおよびＲｅはいずれも炭化水素基である。）と、４官能性構成単位であるＳｉＯ４／２と含むシリコーンレジン等を挙げることができる。
【００４０】
上記ＭＱＴシリコーンレジンとしては、たとえば、１官能性構成単位であるＲｃＲｄＲｅＳｉＯ１／２（但し、Ｒｃ、ＲｄおよびＲｅはいずれも炭化水素基である。）と、４官能性構成単位であるＳｉＯ４／２と、３官能性構成単位であるＲｆＳｉＯ３／２（但し、Ｒｆは炭化水素基である。）と含むシリコーンレジン等を挙げることができる。
【００４１】
上記Ｔシリコーンレジンとしては、たとえば、３官能性構成単位であるＲｆＳｉＯ３／２（但し、Ｒｆは炭化水素基である。）を含むシリコーンレジン（その末端は炭化水素基のほか、シラノール基やアルコキシ基となっていても良い。）等を挙げることができる。
【００４２】
上記ＤＴシリコーンレジンとしては、たとえば、２官能性構成単位であるＲｇＲｈＳｉＯ２／２（但し、Ｒｇ、およびＲｈはいずれも炭化水素基である。）と、３官能性構成単位であるＲｆＳｉＯ３／２（但し、Ｒｆは炭化水素基である。）等を挙げることができる。
【００４３】
Ｒｃ〜Ｒｈの炭化水素基としては、炭素数１〜２４の炭化水素基であり、メチル基、エチル基、プロピル基、イソプロピル基、ブチル基、イソブチル基、ペンチル基、イソペンチル基、ヘキシル基、シクロプロピル基、シクロヘキシル基、フェニル基、ベンジル基等を挙げることができ、特に、メチル基、エチル基、プロピル基、ブチル基、ペンチル基、フェニル基が好ましい。
【００４４】
上記ノニオン界面活性剤としては、特に限定されないが、例えば、炭素数８〜２２のアルキル基を有するポリオキシアルキレンアルキルエーテル（オキシアルキレンが１〜２０モル、オキシアルキレンはオキシエチレン及び／又はオキシプロピレンであり、ランダム及び又はブロックである。）、ソルビタン脂肪酸エステル、ソルビタン脂肪酸エステルのオキシアルキレン付加物（オキシアルキレンが１〜２０モル、オキシアルキレンはオキシエチレン及び／又はオキシプロピレンであり、ランダム及び又はブロックである。）などの多価アルコールのアルキレンオキサイド付加物、炭素数６〜２２のアルキル基を有するアルキルフェノール、炭素数６〜２２のアルキル基を有するアルキルフェノールのオキシアルキレン付加物（オキシアルキレンが１〜２０モル、オキシアルキレンはオキシエチレン及び／又はオキシプロピレンであり、ランダム及び又はブロックである。）、脂肪酸ポリオキシアルキレングリコールエステル（オキシアルキレンが１〜２０モル、オキシアルキレンはオキシエチレン及び／又はオキシプロピレンであり、ランダム及び又はブロックである。）等が挙げられる。これらのノニオン界面活性剤は、１種又は２種以上を使用してもよい。
【００４５】
上記カチオン界面活性剤としては、特に限定されないが、例えば上記化学式（１）で示される有機アミンの塩、及び４級アンモニウム塩がある。4級アンモニウム塩として具体的には、ジデシルジメチルアンモニウム塩、デシルトリメチルアンモニウム塩、ジオクチルジメチルアンモニウム塩、オクチルトリメチルアンモニウム塩等が挙げられる。これらのカチオン界面活性剤は、１種又は２種以上を使用してもよい。
【００４６】
上記アニオン界面活性剤としては、特に限定されないが、例えば、アルカンスルホン酸及び／またはその塩、ジアルキルスルホコハク酸及び／またはその塩、アルキルベンゼンスルホン酸及び／またはその塩、アルキルナフタレンスルホン酸及び／またはその塩、アルキル硫酸及び／またはその塩、ポリオキシエチレンアルキルエーテル硫酸及び／またはその塩、ポリオキシエチレンアルキルエーテル酢酸及び／またはその塩、アルキルリン酸、ポリオキシエチレンアルキルエーテルリン酸、またはこれらの成分の塩等がある。具体的には、炭素数６〜２２のアルキル基を有するアルカンスルホン酸及び／またはその塩、後述するジアルキルスルホコハク酸エステル及び／またはその塩、炭素数６〜２２のアルキル基を有するアルキルベンゼンスルホン酸及び／又はその塩、炭素数１〜２０のアルキル基を有するアルキル硫酸及び／またはその塩、炭素数６〜２２のアルキル基を有するポリオキシエチレンアルキルエーテル硫酸及び／またはその塩、炭素数６〜２２のアルキル基を有するポリオキシエチレンアルキルエーテル酢酸及び／またはその塩、炭素数６〜２２のアルキル基を有するアルキルリン酸、炭素数６〜２２のアルキル基を有するアルキルリン酸のアルカリ金属塩及び／またはアルカリ土類金属塩、炭素数が６〜２２のアルキル基を有するポリオキシエチレンアルキルエーテルリン酸、炭素数が６〜２２のアルキル基を有するポリオキシエチレンアルキルエーテルリン酸のアルカリ金属塩及び／又はアルアリ土類金属塩等が挙げられる。これらのアニオン界面活性剤は、１種又は２種以上を使用してもよい。
【００４７】
〔弾性繊維用処理剤〕
本発明の弾性繊維用処理剤の３０℃における粘度は、好ましくは５〜１０００ｍｍ２／ｓ、より好ましくは５〜５００ｍｍ２／ｓである。粘度が低すぎると、紡糸及び後加工工程で弾性繊維を走行させる際に処理剤が揮発したり霧状に飛散したりし、周辺の汚染や作業者が吸入する場合がある。また、粘度が１０００ｍｍ２／ｓ超では、給油工程で弾性繊維を走行させる際、粘着性によって走行ローラーに糸が巻き付き、糸切れを生じる場合があり好ましくないが、給油時に加温して粘度を上述の適正範囲に低下させることができる場合はこの限りでない。
本発明の弾性繊維用処理剤は、７５０ｎｍにおける光透過率（２５℃）が９５％以上であり、９６％以上が好ましく、９７％以上であることがより好ましい。９５％未満では、処理剤の均一性が失われており不均一となった成分が風綿と共に堆積し易くなる為好ましくない。好ましい上限値は１００％である。
本発明の弾性繊維用処理剤は、融点が２５℃以上の、脂肪族エステル化合物および／または分子内に２つのウレタン結合をもつウレタン化合物を０．０１重量％以上含有すると、風綿と共に堆積するため好ましくない。融点が２５℃以上の脂肪族エステル化合物としては、例えば下記一般式（２）〜（５）で示されるものである。また融点が２５℃以上の分子内に２つのウレタン結合をもつウレタン化合物としては、例えば下記一般式（７）で示されるものである。
【化２】
0006713273.tif 000003
【化３】
0006713273.tif 000004
【化４】
0006713273.tif 000005
【化５】
0006713273.tif 000006
｛式２〜式５において、Ｒ１：炭素数１４〜５０の直鎖脂肪族炭化水素基、炭素数１４〜５０の分岐脂肪族炭化水素基又は炭素数５若しくは６のシクロアルキル基
Ａ：分子中に炭素数２〜１０のオキシアルキレン単位で構成された（ポリ）オキシアルキレン基を有する炭素数２〜３０の（ポリ）オキシアルキレングリコールから全ての水酸基を除いた残基
Ｘ１：下記の式６で示されるアシル基、
Ｘ２〜Ｘ１０：下記の化６で示されるアシル基又は水素原子（但し、化３中のＸ２及びＸ３のうちで少なくとも一つは下記の式６で示されるアシル基、また式４中のＸ４〜Ｘ６のうちで少なくとも一つは下記の式６で示されるアシル基、更に式５中のＸ７〜Ｘ１０のうちで少なくとも一つは下記の式６で示されるアシル基）
【化６】
0006713273.tif 000007
（式６において、Ｒ２：炭素数１３〜４９の直鎖脂肪族炭化水素基、炭素数１３〜４９の分岐脂肪族炭化水素基又は炭素数５若しくは６のシクロアルキル基）｝
【化７】
0006713273.tif 000008
（式７において、Ｒ１，Ｒ２：炭素数８〜５０のアルキル基又は炭素数８〜５０のアルケニル基Ｒ３：４，４’−ジフェニルメタンジイソシアネート、水添ジフェニルメタンジイソシアネート、ナフタレンジイソシアネート、トリレンジイソシアネート又はヘキサメチレンジイソシアネートから全てのイソシアネート基を除いた残基）
【００４８】
エステル油、高級アルコール、多価アルコール、有機リン酸エステル、有機アミン、金属石鹸、オルガノポリシロキサン樹脂、ノニオン界面活性剤、カチオン界面活性剤、アニオン界面活性剤から選ばれる少なくとも１種の合計の重量割合は、処理剤に対して、０．０５〜５０重量％が好ましく、０．５〜４５重量％がより好ましく、１．０〜４０重量％がさらに好ましく、２．０〜３０重量％が最も好ましい。０．０５重量％未満では糸物性に対する効果が見られない事があり、５０重量％を超えると糸の劣化を促進する場合がある。
【００４９】
本発明の弾性繊維用処理剤の製造方法については、特に限定はなく、公知の方法を採用することができる。例えば、いくつかの成分を予め配合しておいて、それ以外の成分と混合する方法でもよく、全成分を一挙に混合する方法でもよい。
【００５０】
〔弾性繊維〕
本発明の弾性繊維は、弾性繊維本体に、本発明の弾性繊維用処理剤が付与されたものである。弾性繊維全体に占める弾性繊維用処理剤の付着割合は特に限定は無いが、０．０１〜１５重量％が好ましく、０．１〜１０重量％がさらに好ましい。弾性繊維本体に本発明の弾性繊維用処理剤を付与する方法としては、特に限定はなく、公知の方法を採用できる。
【００５１】
本発明の弾性繊維（弾性繊維本体）は、ポリエーテル系ポリウレタン、ポリエステル系ポリウレタン、ポリエーテルエステルエラストマー、ポリエステルエラストマー、ポリエチレンエラストマー、ポリアミドエラストマー等を使用した弾性を有する繊維であり、その伸度は通常３００％以上である。
【００５２】
本発明の弾性繊維としては、ＰＴＭＧやポリエステルジオールと有機ジイソシアネートを反応させ、次いで、１，４ブタンジオール、エチレンジアミン、プロピレンジアミン、ペンタンジアミンなどで鎖延長した、ポリウレタンあるいはポリウレタンウレアから構成されるものが挙げられる。例えば、ポリウレタンウレア弾性繊維は、分子量１０００〜３０００のポリテトラメチレングリコール（ＰＴＭＧ）とジフェニルメタンジイソシアネート（ＭＤＩ）とを用意し、ＰＴＭＧ／ＭＤＩ＝１／２〜１／１．５（モル比）でジメチルアセトアミドやジメチルホルムアミド等の溶媒中で反応させ、エチレンジアミン、プロパンジアミン等のジアミンで鎖延長して得られるポリウレタンウレアポリマーの２０〜４０％溶液を乾式紡糸で、紡糸速度４００〜１２００ｍ／ｍｉｎで紡糸することにより製造できる。弾性繊維本体の適応繊度は、特に制限はない。
【００５３】
本発明の弾性繊維本体は、酸化チタン、酸化マグネシウム、ハイドロタルサイト、酸化亜鉛等の無機物、金属石鹸等の有機化合物を含有してもよい。金属石鹸としては、２−エチルヘキシル酸カルシウム、ステアリン酸カルシウム、パルミチン酸カルシウム、ステアリン酸マグネシウム、パルミチン酸マグネシウム、ラウリン酸マグネシウム、ステアリン酸バリウム、カプリン酸亜鉛、ベヘニン酸亜鉛、ステアリン酸亜鉛等が挙げられる。無機物又は有機化合物は、１種又は２種以上を用いてもよい。
【００５４】
本発明の弾性繊維の用途としては、ＣＳＹ、シングルカバリング、ＰＬＹ、エアーカバリング等のカバリング糸等の加工糸や、丸編み、トリコット等により、布帛として使用することができる。また、これらの加工糸、布帛を使用してストッキング、靴下、下着、水着等の伸縮性が必要とされる製品や、ジーンズ、スーツ等のアウターウェア等に快適性のために伸縮性を付与させる目的でも使用され、さらに最近では紙おむつなどの衛生材料用途にも適用される。なかでも、本発明の弾性繊維は、炭化水素油をベース成分としているため、カバリング工程における風綿吸着抑制に効果を発揮するほか、衛生材料用途において、ホットメルト接着性阻害の要因となるシリコーン化合物の、処理剤中の比率低減が要求される分野において好適に使用できる。
【実施例】
【００５５】
以下、実施例及び比較例により本発明を具体的に説明するが、本発明はここに記載した実施例に限定されるものではない。なお、以下の実施例に示される「パーセント（％）」及び「部」は、特に限定しない限り、「重量％」及び「重量部」を示す。なお、実施例及び比較例において、弾性繊維用処理剤の各特性の評価は次の方法に従って行った。
【００５６】
〔解舒性評価法〕
図１において、解舒速度比測定機の解舒側に処理剤を付与した繊維のチーズ（１）をセットし、巻き取り側に紙管（２）をセットする。巻き取り速度を一定速度にセットした後、ローラー（３）及び（４）を同時に起動させる。この状態では糸（５）に張力はほとんどかからないため、糸はチーズ上で膠着して離れないので、解舒点（６）は図１の点線に示す状態にある。解舒速度を変えることによって、チーズからの糸（５）の解舒点（６）が変わるので、この点がチーズとローラーとの接点（７）と一致するように解舒速度を設定する。解舒速度比は（数式１）によって求める。この値が小さいほど、解舒性が良いことを示す。
また、以下の評価基準で◎及び○を合格とした。
◎：解舒速度比が４０％未満（非常に良好）
○：解舒速度比が４０％以上８５％未満（良好）
△：解舒速度比が８５％以上１００％未満（やや不良）
×：解舒速度比が１００％以上（不良）
解舒速度比（％）＝（巻取速度−解舒速度）÷解舒速度×１００    （数式１）
【００５７】
〔摩擦評価方法〕
平滑性評価の代用評価として、繊維／金属間の摩擦を測定する編成張力測定方法により行った。図２において、チーズ（８）から縦取りした弾性糸（９）を、コンペンセーター（１０）を経てローラー（１１）、編み針（１２）を介して、Ｕゲージ（１３）に付したローラー（１４）を経て速度計（１５）を通し、巻取りローラー（１６）に巻取り、その時の編成張力をＵゲージ（１３）で測定し、繊維／編み針間の摩擦（ｇ）を計測した。計測は巻取り速度１００ｍ／分で実施した。値が小さい程平滑性に優れる。
また、以下の評価基準で◎及び○を合格とした。
◎：２０ｇ未満（非常に良好）
○：２０ｇ以上２５ｇ未満（良好）
△：２５ｇ以上３０ｇ未満（やや不良）
×：３０ｇ以上（不良）
【００５８】
〔風綿吸着量試験法〕
図３においてチーズ（１７）から３０ｍ／分の速度で弾性糸を出し、コンペンセーター（１８）を経てローラー（１９）から風綿の給糸口（２０）を経て弾性糸の巻取ローラー（２１）で８０ｍ／分で巻取る。綿糸（２２）は、ガイド（２３）からローラー（２４）と編針（２５）を経て綿糸の巻取ローラー（２６）で１００ｍ／分の速度で巻取られる。風綿はローラー（２４）と編針（２５）の間で綿糸を１回撚りでこすり合わせて発生させる。６０分間弾性繊維を走行させたときの給糸口に集積する風綿の重量を測定する。弾性繊維及び綿糸は２０℃、４５％ＲＨの雰囲気下で３日間調湿したものを用いた。測定雰囲気は２０℃、４５％ＲＨで行った。給糸口は、直径０．２ｍｍ、長さ１０ｍｍ、その材質はアルミナである。
風綿吸着量が少ない程、カバリング糸生産時等、風綿が発生する加工工程における糸切れ発生頻度及び清掃作業頻度が低減し、良好であることを示す。
◎：１ｍｇ未満（非常に良好）
○：１ｍｇ以上５ｍｇ未満（良好）
△：５ｍｇ以上１０ｍｇ未満（やや不良）
×：１０ｍｇ以上（不良）
【００５９】
〔炭化水素油のガスクロマトグラフィー測定条件〕
（ガスクロマトグラフィー測定機器）
測定機器：株式会社  島津製作所  ＧＣ−２０１０
カラム：１００％ポリジメチルシロキサン  無極性  キャピラリーカラム  ３０ｍ
キャリアガス：ヘリウムまたは窒素
ＩＮＪ／ＤＥＴ温度：３４０℃
カラム温度：１５０℃〜３５０℃
検出器：ＦＩＤ
（測定条件）
上記ガスクロマトグラフィーを用い、エイコサン、トリアコンタン、テトラコンタンを等モル量混合した標準サンプルを測定し、エイコサンとテトラコンタンの保持時間の差が５分以上となる条件を設定した。この時の標準サンプルの保持時間は、エイコサンが２．９９分、トリアコンタンが６．６５分、テトラコンタンが９．４６分であった。本条件と同様の条件で炭化水素油を測定し、炭化水素油全体のピーク面積に対する、トリアコンタンの保持時間６．６５分以上の面積の割合を求め、これを高沸点成分の面積割合（％）とした。
ガスクロマトグラフィーの一例を図４に示す。図４の斜線部分が高沸点成分の面積割合（％）を示す。
（光透過率）
実施例及び比較例で調製された弾性繊維用処理剤の光透過率は、（株）日立製作所製分光光度計Ｕ−１９００  Ｓｐｅｃｔｒｏｐｈｏｔｏｍｅｔｅｒにて測定した。測定条件は、波長７５０ｎｍ、測定温度２５℃に規定した。
【００６０】
（実施例１〜１１、比較例１〜１０）
平均分子量１６００のポリテトラメチレンエーテルグリコールと、４，４−ジフェニルメタンジイソシアネートをモル比率１：２で反応させ、次いで１，２−ジアミノプロパンのジメチルアセトアミド溶液を用いて鎖延長し、紡糸原液としてポリマー濃度３３％のジメチルアセトアミド溶液を得た。なお、紡糸原液の濃度は１９００ｍＰａ・ｓ（測定温度：３０℃）であった。
【００６１】
得られた紡糸原液を４つの細孔を有する紡糸口金より１９５℃のＮ２気流中に吐出して乾式紡糸した。弾性繊維用処理剤をそれぞれオイリングローラーで、紡糸中の走行糸（弾性繊維本体）に対して６重量％付与した。従って、弾性繊維全体に対して弾性繊維用処理剤が５．２６重量％付与された。その後、弾性繊維用処理剤で処理した弾性繊維をそれぞれ毎分５００ｍの速度でボビンに巻取り、７７ｄｔｅｘマルチフィラメントチーズ（巻き量４５０ｇ）を得た。得られたチーズを用いて、上記評価方法によりそれぞれ評価した。弾性繊維用処理剤に適用した成分は次の通りであり、各実施例の処理剤の組成及び評価結果を表１及び２に示す。
ジメチルシリコーン（５ｍｍ２／ｓ）：ＤＯＷ  ＣＯＲＮＩＮＧ  ＴＯＲＡＹ  ＳＨ  ２００  ＦＬＵＩＤ  ５  ＣＳ
炭化水素油  ６０秒：コスモピュアセイフティー１０  コスモ石油株式会社
炭化水素油  １５０秒：スーパーオイルＭ３２  ＪＸ日鉱日石エネルギー株式会社
炭化水素油  ２６０秒：モレスコホワイトＰ−２６０  株式会社ＭＯＲＥＳＣＯ
炭化水素油  ３５０秒：流動パラフィン３５０−ｓ  三光化学工業株式会社
炭化水素油  ５５０秒：ＨＹＤＲＯＢＲＩＴＥ  ５５０  ＰＯ  ＳＯＮＮＥＢＯＲＮ，ＬＬＣ
炭化水素油  ２０００秒：Ｎｙｔｅｘ８４０  Ｎｙｎａｓ  ＡＢ
アルキル変性シリコーン：側鎖長鎖アルキル変性型、７５０ｍｍ２／ｓ（２５℃）
シリコーンレジン：ＭＱシリコーンレジン型、５００ｍｍ２／ｓ（２５℃）
ＰＯＥ変性シリコーン：側鎖ＰＯ／ＥＯ変性型、１００ｍｍ２／ｓ（２５℃）
【００６２】
【表１】
0006713273.tif 000009
【００６３】
【表２】
0006713273.tif 000010
【００６４】
表１及び２から分かるように、実施例１〜１１では、炭化水素油を必須に含む弾性繊維用処理剤であって、前記炭化水素油の３７．８℃におけるセイボルトユニバーサル粘度が１８０秒以上であり、処理剤に対する前記炭化水素油の重量割合が５０重量％以上であり、ガスクロマトグラフィー分析におけるトリアコンタンの保持時間以上の保持時間を有する成分の面積割合が２０％以上であり、処理剤の７５０ｎｍにおける光透過率（２５℃）が９５％以上である弾性繊維用処理剤を用いているので、風綿吸着によるトラブルの発生が少ないと同時に解舒性及び平滑性に優れている事が分かる。
一方、比較例１〜１０では、前記炭化水素油の３７．８℃におけるセイボルトユニバーサル粘度が１８０秒未満である場合（比較例１〜５、７）、前記炭化水素油の３７．８℃におけるセイボルトユニバーサル粘度が１０００秒超の場合（比較例１０）、炭化水素油の重量割合が５０重量％未満である場合（比較例６）、ガスクロマトグラフィー分析におけるトリアコンタンの保持時間以上の保持時間を有する成分の面積割合が２０％未満である場合（比較例１〜５、７）、処理剤の７５０ｎｍにおける光透過率（２５℃）が９５％未満である場合（比較例８及び９）には、本願の課題が解決できていない。
【符号の説明】
【００６５】
１  弾性繊維のチーズ
２  巻取り用紙管
３  ローラー
４  ローラー
５  走行糸条
６  解舒点
７  チーズとローラーの接点
８  弾性繊維のチーズ
９  糸
１０  コンペンセーター
１１  ローラー
１２  編針
１３  Ｕゲージ
１４  ローラー
１５  速度計
１６  巻取りローラー
１７  弾性繊維のチーズ
１８  コンペンセーター
１９  ローラー
２０  給糸口
２１  弾性糸の巻取りローラー
２２  綿糸
２３  ガイド
２４  ローラー
２５  編針
２６  綿糸の巻取りローラー
【図１】
0006713273.tif 000011
【図２】
0006713273.tif 000012
【図３】
0006713273.tif 000013
【図４】
0006713273.tif 000014